ШИХТА ДЛЯ ПОЛУЧЕНИЯ ЦВЕТНОГО СТЕКЛА
CHARGE TO PRODUCE COLOURED GLASS

Изобретение относится к области технологии силикатов и касается производства стекла, которое может быть использовано для изготовления изделий декоративно-художественного назначения.
Известна шихта для получения цветного стекла, включающая, мас.%: сода 5,0-20,0, кварцевый песок 30,0-80,0; окрашивающая добавка 0,01-8,0 [1].
Задачей изобретения является обеспечение безопасности технологического процесса получения цветного стекла, утилизация промышленных отходов.
3
3
3
2
3
2
3
2
Технический результат достигается тем, что шихта для получения цветного стекла, содержащая соду, кварцевый песок, окрашивающую добавку, в качестве окрашивающей добавки содержит высушенный хромосодержащий шлам следующего среднего состава, мас.%: CrO общий - 9,8; CrO водорастворимый - 3,4; CrO кислоторастворимый - 1,6; CaO акт. - 2,37; CaO общ. - 21,4; MgO - 35,7; FeO - 19,2; AlO - 2,85; SiO - 4,8; остальное - вода, и дополнительно - техническую серу при следующем соотношении компонентов, мас.%: сода 15,0-20,0; кварцевый песок 54,5-64,5; указанный высушенный хромосодержащий шлам 20,0-25,0; техническая сера 0,2-0,5.
В таблице приведены составы шихты.
Таблица
Компоненты
Состав, мас.%
1
2
3
Сода
20,0
17,5
15,0
Кварцевый песок
54,5
59,8
64,5
Высушенный хромосодержащий шлам
25,0
22,5
20,0
Техническая сера
0,5
0,2
0,5
Используемая в составе шихты сера восстанавливает токсичный хром (VI), содержащийся в шламе, в стабильный хром (III).
Стекло может быть получено в электропечах при температуре ~1400°C в окислительной среде. Окраска стекла - от различных оттенков зеленого до коричневого.
Источники информации
1. CN 1131644 А, 1996.